(57)【要約】【課題】  成形加工物品としての物性に優れ、かつ廃棄後には土壌中の木材腐朽菌などにより容易に分解される生分解性樹脂組成物およびその成形加工物品を提供すること。【解決手段】  生分解性樹脂に生分解性フィラーを配合してなり、上記生分解性樹脂が生分解性ポリエステル樹脂であり、上記生分解性フィラーが植物由来のフィラーであることを特徴とする生分解性樹脂組成物およびその加工物品。【選択図】  なし【特許請求の範囲】
【請求項１】
生分解性樹脂に生分解性フィラーを配合してなり、上記生分解性樹脂が生分解性ポリエステル樹脂であり、上記生分解性フィラーが植物由来のフィラーであることを特徴とする生分解性樹脂組成物。
【請求項２】
土壌中に存在する木材腐朽菌により分解する請求項１に記載の生分解性樹脂組成物。
【請求項３】
生分解性ポリエステル樹脂が、ポリヒドロキシカルボン酸類、ポリラクトン類、アルキレングリコールと脂肪族ジカルボン酸とのポリエステル類、アルキレングリコールと脂肪族ジカルボン酸および芳香族ジカルボン酸とのポリエステル類、およびアルキレングリコールと脂肪族ジカルボン酸とのポリエステル−ポリカーボネート類からなる群から選ばれる少なくとも１種である請求項１に記載の生分解性樹脂組成物。
【請求項４】
植物由来のフィラーが、セルロース繊維粉、パルプ、糖、多糖、植物性タンパク、ロジン、植物繊維、植物粉末、古紙、茶抽出殻、コーヒー抽出殻、穀類の殻、柑橘類の皮、さとうきび粕、藁、竹、豆類の皮、植物の葉および茎からなる群から選ばれる少なくとも１種の粉末である請求項１に記載の生分解性樹脂組成物。
【請求項５】
生分解性樹脂（Ａ）と植物由来のフィラー（Ｂ）との配合質量比が、Ａ：Ｂ＝９５：５〜５：９５である請求項１に記載の生分解性樹脂組成物。
【請求項６】
請求項１〜５のいずれか１項に記載の生分解性樹脂組成物を成形加工してなることを特徴とする加工物品。
【請求項７】
土壌中に存在する木材腐朽菌により分解する請求項６に記載の加工物品。
【発明の詳細な説明】
【技術分野】
【０００１】
本発明は、生分解性樹脂に生分解性フィラーとして植物由来のフィラーを配合して得られ、土壌中に存在する木材腐朽菌により分解する生分解性樹脂組成物および該樹脂組成物からなる加工物品に関する。
【背景技術】
【０００２】
自然界に存在するセルロースなどの高分子物質は微生物によって分解され、自然に戻っていく。近年、使用済み資源を回収し、リユース、リサイクルする省資源と共に、廃棄されても微生物分解により自然に戻る環境保護が志向されている。その観点から合成高分子材料も微生物によって分解される高分子化合物が開発され、生分解性樹脂として実用化されてきている。
【０００３】
しかしながら、実用化されている殆どの生分解性樹脂は、コンポストなどの高温・多湿な特殊な分解環境下にのみ生分解が促進されるものであった（非特許文献１〜３参照）。しかも生分解性樹脂は、その化学構造および組成によって、それを分解し易い微生物が異なり、上記生分解性樹脂は廃棄された環境の違いによりその分解速度も異なる。廃棄された土中や水中での生分解性樹脂の分解性は樹脂の種類によって異なるが、その分解はフィルム状の物でも数週間から数ヶ月、厚みが数ｍｍのプレートでは１年から数年掛かってしまう。また、分解する微生物のいない場所では生分解性樹脂は結果的に分解されないなどの問題点があった。
【０００４】
【非特許文献１】水野  渡、「生分解性プラスチックの複合化」、工業材料、２００１年１０月号（第４９巻、第１０号）、ｐ．６６〜６９
【非特許文献２】大島  一史、「生分解性プラスチックの開発動向」、工業材料、２００３年３月号（第５１巻、第３号）、ｐ．１８〜２０
【非特許文献３】杉  正浩、「バイオベースポリマー「レイシア」」、工業材料、２００３年３月号（第５１巻、第３号）、ｐ．３０〜３３
【発明の開示】
【発明が解決しようとする課題】
【０００５】
本発明は、上記の事情に鑑みてなされたもので、成形加工により得られた成形品などが、物性面において優れ、廃棄後は土壌中に存在する木材腐朽菌により容易に分解される生分解性樹脂組成物およびその加工物品（成形加工品）を提供することを目的とするものである。
【課題を解決するための手段】
【０００６】
本発明者らは、前記課題を解決するために鋭意研究を重ねた結果、樹脂組成を木材に模して、生分解性樹脂に植物由来のフィラーを配合し、例えば、混練機にて溶融混練し、得られた該フィラーが均一に分散された生分解性樹脂組成物を用いて形成した成形加工品は、物性に優れ、廃棄後には土壌中の木材腐朽菌により分解されることを見出し、本発明を完成するに至った。
【０００７】
すなわち、本発明は、生分解性樹脂に生分解性フィラーを配合してなり、上記生分解性樹脂が生分解性ポリエステル樹脂であり、上記生分解性フィラーが植物由来のフィラーであることを特徴とする生分解性樹脂組成物および該組成物からなる加工物品を提供する。
【０００８】
上記本発明においては、上記組成物が、土壌中に存在する木材腐朽菌により分解すること；生分解性ポリエステル樹脂が、ポリヒドロキシカルボン酸類、ポリラクトン類、アルキレングリコールと脂肪族ジカルボン酸とのポリエステル類、アルキレングリコールと脂肪族ジカルボン酸および芳香族ジカルボン酸とのポリエステル類、およびアルキレングリコールと脂肪族ジカルボン酸とのポリエステル−ポリカーボネート類からなる群から選ばれる少なくとも１種であることが好ましい。
【０００９】
また、上記本発明においては、植物由来のフィラーが、セルロース繊維粉、パルプ、糖、多糖、植物性タンパク、ロジン、植物繊維、植物粉末、古紙、茶抽出殻、コーヒー抽出殻、穀類の殻、柑橘類の皮、さとうきび粕、藁、竹、豆類の皮、植物の葉および茎からなる群から選ばれる少なくとも１種の粉末であること；生分解性樹脂（Ａ）と植物由来のフィラー（Ｂ）との配合質量比が、Ａ：Ｂ＝９５：５〜５：９５であることが好ましい。
【００１０】
本発明において、生分解性樹脂に生分解性フィラーである植物由来のフィラー（以下「植物性フィラー」と称する。）を配合し、混練機などにより溶融混練することで得られる生分解性樹脂組成物は、それを成形加工することで擬似木材としての成形物（加工物品）とすることができる。本発明に使用する植物性フィラーは、自然界にごく一般的に存在する植物そのもの、あるいはその加工品、その使用済み物、有効成分利用残渣、廃棄物などであることから、微生物（木材腐朽菌を含む真菌類、放線菌類、細菌類）あるいは酵素の作用を受けて分解し、最終的には最初の形状を残さない状態になる。生分解性樹脂中に植物性フィラー、例えば、セルロース繊維粉を均一に分散させた生分解性樹脂組成物の成形物の生分解機構は次のように考察される。
【００１１】
まず、植物性フィラー成分は、土壌中の水分を吸収して膨潤する。次いで土壌中の担子菌類（白色腐朽菌、褐色腐朽菌）、子のう菌類（軟腐朽菌）、不完全菌類（軟腐朽菌）などの木材腐朽菌の菌糸が、本発明の生分解性樹脂組成物の成形物を覆った後、これらの菌糸から分泌されるセルラーゼが植物性フィラーのセルロース成分を分解し、生分解性樹脂組成物の成形物に微細な空隙を形成していく。その結果、成形物が分解される面が飛躍的に増加し、生分解性樹脂自身の加水分解および生分解も促進されるという効果をもたらす。
【００１２】
真菌類の菌糸は上記微細な空隙の中に入り込み、さらに成形物内部のセルロース部分を分解していき、生分解性樹脂組成物の成形物を徐々に断片化していく。分解が進行すると、生分解性樹脂の微細な断片が土壌中に散在する状態になり、この後は、土壌中に存在する細菌類が生分解性樹脂を徐々に分解し、最終的にはこの生分解性樹脂を資化することとなる。この時、生分解性樹脂の微細な断片が土壌中に散在する状態になるので、生分解性樹脂と細菌類または細菌類が分泌する酵素群とのアクセシビリティが良好となり、従来のように生分解性樹脂の大きな塊が土壌中で分解するのに比べて分解速度の大幅な短縮が実現されるものと考えられる。
【発明の効果】
【００１３】
微生物によって分解する生分解性合成樹脂が開発され、実用化されてきているが、殆どの生分解性樹脂はコンポストなどの高温・多湿な特殊な分解環境下でのみ生分解が促進されるものであった。
本発明によれば、その成形加工品が廃棄されても土壌中の木材腐朽菌により分解されることを特徴とする、木材の組成に模して設計され、生分解性樹脂である生分解性ポリエステル樹脂に植物性のフィラーを配合してなる生分解性樹脂組成物が提供される。本発明の生分解性樹脂組成物を用いた成形加工品は、従来の樹脂成形物品と同様の用途、例えば、杭、パイル類；シート、フィルム類、ネット類；容器、トレイ類；発泡材料類；食品包装容器類；水産物・農産物用箱、包装用箱、輸送用箱類；電気製品・精密機器などの緩衝材；建築用・道路用の防音・断熱材など広範な用途に使用される。
【発明を実施するための最良の形態】
【００１４】
次に、発明を実施するための最良の形態を挙げて本発明をさらに詳しく説明する。
本発明に使用する生分解性樹脂は、その構造中にエステル基を有し、さらに熱可塑性を有する生分解性ポリエステル樹脂であり、従来公知の生分解性ポリエステル樹脂がいずれも使用でき、特に限定されない。例えば、ポリヒドロキシカルボン酸類、ポリラクトン類、アルキレングリコールと脂肪族ジカルボン酸とのポリエステル類、アルキレングリコールと脂肪族ジカルボン酸と芳香族ジカルボン酸とのポリエステル類、アルキレングリコールと脂肪族ジカルボン酸とのポリエステル−ポリカーボネート類などである。
【００１５】
具体的には、ポリヒドロキシカルボン酸類（炭素数が２〜９程度のヒドロキシカルボン酸の重合体類）としては、例えば、ポリ乳酸、ポリヒドロキシ酪酸、３−ヒドロキシ酪酸と３−ヒドロキシ吉草酸の共重合物など；ポリラクトン類（炭素数が４〜６程度のラクトンの開環重合体類）としては、例えば、ポリブチロラクトン、ポリカプロラクトンなど；脂肪族ポリエステル類としては、例えば、アルキレングリコール（炭素数が２〜４程度）と脂肪族ジカルボン酸（炭素数が２〜９程度）のポリエステルなどであり、例えば、ポリブチレンサクシネート、ポリブチレンサクシネート−アジペートなど；芳香環を含有するポリエステル類としては、例えば、アルキレングリコール（炭素数が２〜４程度）と脂肪族ジカルボン酸（炭素数が２〜９程度）および芳香族ジカルボン酸（炭素数が８〜１０程度）とのポリエステルなどであり、例えば、ポリブチレンサクシネート−テレフタレート、ポリブチレンアジペート−テレフタレート、ポリテトラメチレンアジペート−テレフタレートなど；アルキレングリコール（炭素数が２〜４程度）と脂肪族ジカルボン酸（炭素数が２〜９程度）とのポリエステル−カーボネートとしては、例えば、ポリブチレンサクシネート−カーボネートなどが挙げられる。これらは一種あるいは二種以上を組合せて用いることが好ましい。
【００１６】
本発明に使用される植物性フィラーとしては、従来公知の植物を材料とするフィラーが使用される。例えば、セルロース繊維粉、パルプ、糖類、多糖類、植物性タンパク、ロジン、亜麻・木綿・竹・麻などの植物の繊維や植物粉末、古紙、茶抽出殻、コーヒー抽出殻、穀類の殻、柑橘類の皮、さとうきび粕、藁、竹、豆類の皮、植物の葉および茎などの粉末で、これらの一種あるいは二種以上を組合せて使用される。植物性フィラーの平均粒子径は、１〜５００μｍの範囲が好ましい。また、繊維状植物性フィラーの長さは、１〜１０，０００μｍの範囲が好ましい。特に好ましいフィラーとしてはセルロース繊維粉が挙げられる。セルロース繊維粉は、パルプを酸加水分解、濾過、水洗、脱水、乾燥、粉砕、篩別して得られた微粒子であり、不純物が極めて少なく、食品添加剤にも使用され安全である。
【００１７】
本発明において、生分解性樹脂組成物を構成する生分解性樹脂（Ａ）と植物性フィラー（Ｂ）の配合質量比は、Ａ：Ｂ＝９５：５〜５：９５が好ましく、さらに好ましくは９０：１０〜４０：６０である。生分解性樹脂への植物性フィラーの配合量を変えることにより得られた生分解性樹脂組成物の分解速度を調整することができる。
【００１８】
本発明においては、生分解性樹脂組成物をさらに木質に近づけるために、リグニンに近似したベンゼン誘導体として、例えば、桂皮酸、ｐ−クマール酸、コーヒー酸、フェルラ酸、シナピン酸、コニフェリールアルコール、シナピルアルコール、ｐ−クマリルアルコール、フェニールアラニンなどを共単量体として共重合した樹脂成分やオリゴマーを生分解性樹脂組成物に配合したり、低分子量の添加剤などとして加えることができる。
【００１９】
また、必要に応じて従来公知の添加剤、例えば、着色剤、分散剤、酸化防止剤、紫外線吸収剤、光安定剤、難燃剤、帯電防止剤、充填剤などの通常使用される添加剤の一種あるいは二種以上を適宜配合することができる。例えば、着色剤としては、染料、有機顔料、カーボンブラック顔料、無機顔料、白色の有機顔料および無機顔料から選ばれた色素が挙げられる。顔料としては、従来公知の有彩色、黒色または白色の顔料が使用され、アゾ系、ポリ縮合アゾ系、アゾメチン基を含むアゾ系、アゾメチン系、アンスラキノン系、フタロシアニン系、ペリノン・ペリレン系、インジゴ・チオインジゴ系、ジオキサジン系、キナクリドン系、イソインドリノン系などの顔料および酸化鉄系顔料、カーボンブラック系顔料、酸化チタン系顔料などが挙げられる。
【００２０】
本発明の生分解性樹脂組成物は、例えば、これらの成分を混練機により溶融混練し、生分解性樹脂中に植物性フィラーを均一に分散させることで製造することができる。本発明において使用される混練機は、例えば、三本ロール、二本ロール、加圧ニーダー、バンバリーミキサー、オープン型二軸連続混練機、スクリュー式の単軸押出成形機、同方向あるいは異方向回転二軸押出成形機、多軸押出成形機、ロータ式の混練機、単軸、多軸の連続式混練機など、あるいはこれらの混練機の組み合わせが用いられる。
【００２１】
これらの混練機は、混練の目的、材料の種類、配合割合などに応じてスクリュー、ニーディングディスク、ローターなどの各種セグメントを自由に組み替えることができる。また、シリンダーの長さや形状を自由に組み替えてもよい。これらの混練機は、材料の供給量、スクリューあるいはローターの回転数、混練機械の温度により生分解性樹脂と植物性フィラー、必要によりさらに各種添加剤との混練、および生分解性樹脂中への植物性フィラー、あるいは添加剤の分散を制御することができる。
【００２２】
本発明の生分解性樹脂組成物は、上記以外の方法、例えば、生分解性樹脂の溶液あるいは分散液に植物性フィラーを添加し、均一に混合、分散させた後、貧溶剤や凝固剤などを加えて両者の混合物を析出（共沈）および乾燥させる方法、あるいは植物性フィラーの存在下に生分解性樹脂を合成する方法などによっても製造することができるが、生分解性樹脂組成物の製造方法は特に限定されるものではない。
【００２３】
このようにして得られた生分解性樹脂組成物は、従来公知の物品加工機械（成形機）、例えば、単軸押出成形機、二軸押出成形機、多軸押出成形機、射出成形機などにより種々の成形加工物品に加工される。得られた生分解性樹脂組成物の成形加工物品は、土壌中に存在する木材腐朽菌により分解される。
【００２４】
本発明でいう木材腐朽菌には、担子菌類、子のう菌類、不完全菌類などが含まれる。担子菌類としては、カワラタケ、ウスバタケ、カイガラタケ、ヒイロタケ、スエヒロタケ、ヒラタケなどに代表される白色腐朽菌やオオウズラタケ、ナミダタケなどに代表される褐色腐朽菌が含まれる。また、子のう菌類としては、軟腐朽菌であるケトミウム属、オルビクラ属、キシラリア属などの菌が含まれ、不完全菌としては、軟腐朽菌であるトリコデルマ属、フィアロフォラ属、ケファロスポリウム属などの菌が含まれる。
【００２５】
本発明の生分解性樹脂組成物からなる成形加工物品は、従来の樹脂成形物品が使用されていた用途に同様に使用することができる。例えば、杭、パイル類；シート、フィルム類、ネット類；容器、トレイ類；発泡材料類；食品包装容器類；水産物・農産物用箱、包装用箱、輸送用箱類；電気製品・精密機器などの緩衝材；建築用・道路用の防音・断熱材など広範な用途で使用される。
【実施例】
【００２６】
次に実施例を挙げて本発明を具体的に説明する。なお、文中、「部」または「％」とあるのは質量基準である。
【００２７】
実施例１（セルロース繊維粉配合生分解性樹脂組成物の土壌中における分解）
生分解性樹脂粉とセルロース繊維粉とを表１に示す割合で混合し、次いで単軸押出機（混練温度１３０℃）にて混練し、ペレット状の生分解性樹脂組成物のサンプル１〜５を得た。それらのサンプルを射出成形機にてプレートに成形した。
【００２８】
2004359939.tif 000002
【００２９】
上記サンプル１〜５のプレートから各サンプルを４ｃｍ×３ｃｍの大きさに切り出して試験片を作成し、５０℃で８時間乾燥後、この試験片の質量（土壌処理前質量：Ｗ１）を測定した。次に各試験片を大日精化工業株式会社東京製造事業所（東京都足立区）の敷地内の土壌中に埋め込んだ。６ヶ月経過後、試験片を掘り出し、試験片に付着した土壌や菌糸を取り除いた後、５０℃で８時間乾燥し、試験片の質量（土壌処理後質量：Ｗ２）を測定した。Ｗ１およびＷ２の質量差より、各試験片の質量減少率（質量減少率（％）＝（（Ｗ１−Ｗ２）／Ｗ１）×１００）を算出した。
【００３０】
上記の各生分解性樹脂組成物について、セルロース繊維粉を配合しないオリジナルの生分解性樹脂プレート（対照１〜５）からの試験片を作成し、同様に質量減少率を算出し、上記のサンプルと比較したところ、セルロース繊維粉を配合した生分解性樹脂組成物は、セルロース繊維粉を配合しない生分解性樹脂に比して顕著な質量減少を示した。なお、植物体である木材の杉材は６ヶ月間土壌に埋没しておくと１０％程度の質量減少を生ずる。これらの結果を表２に示す。
以上の結果より、土壌中において、本発明品である、セルロース繊維粉を植物性フィラーとして配合した生分解性樹脂組成物は、該フィラーを配合しない生分解性樹脂に比べて顕著な生分解性を示すことが明らかになった。
【００３１】
2004359939.tif 000003
【００３２】
実施例２（生分解性樹脂組成物の酵素および木材腐朽菌による分解）
（１．試験片の調製）
ポリブチレンサクシネート樹脂粉とセルロース繊維粉とを混合し、表３に示す配合割合で混合し、次いで単軸押出機（混練温度１３０℃）にて混練し、ペレット状の生分解性樹脂組成物サンプル１ａ〜１ｅを得た。それらを射出成形機にてプレートに成形した。
【００３３】
2004359939.tif 000004
【００３４】
（２．生分解性樹脂組成物のセルラーゼによる分解）
表１および表３の生分解性樹脂組成物プレートから各サンプルを１ｃｍ×０．５ｃｍの大きさに切り出して試験片を作成し、６０℃で２４時間乾燥後、この試験片の質量（酵素反応前質量：Ｗ１）を測定した。次に各試験片を試験管（長さ１０ｃｍ、径１．３ｃｍ）に入れ、これに２ｍｌの酵素液（１％セルラーゼオノズカＲＳ（ヤクルト薬品（株）、トリコデルマビリデ由来、５０ｍＭマレイトバッファーｐＨ５．５溶液）を加えた。この試験管を３０℃にて７２時間放置し、酵素反応を行った。この後、試験片を取り出し、再び６０℃で２４時間乾燥後、試験片の質量（酵素反応後質量：Ｗ２）を測定した。Ｗ１およびＷ２の質量差より、各試験片の質量減少率（質量減少率（％）＝（（Ｗ１−Ｗ２）／Ｗ１）×１００）を算出した。
【００３５】
上記の各生分解性樹脂組成物についてセルロース繊維粉を配合しない試験片（対照１および２）を作成し、同様に質量減少率を算出し、上記のサンプルと比較したところ、セルロース繊維粉を配合した生分解性樹脂組成物は、セルロース繊維粉を配合しない生分解性樹脂に比して顕著な質量減少を示した。また、比較のためろ紙（セルロース１００％、対照３）についても同様に質量減少率を算出した。これらの結果を表４に示す。
以上の結果より、本発明品であるセルロース繊維粉を植物性フィラーとして配合した生分解性樹脂組成物は、該フィラーを配合しない生分解性樹脂より顕著に酵素であるセルラーゼによっても分解されることが明らかになった。
【００３６】
（３．生分解性樹脂組成物成形プレートの木材腐朽菌による分解）
１００ｍｌ容コニカルビーカー中に、土壌を底からビーカー全高の２／３程度の高さまで入れて、これをオートクレーブ処理（１２１℃、１ａｔｍ、４５分）に付し、土壌入り滅菌コニカルビーカーを調整した。サンプル１ａ〜１ｅの生分解性樹脂組成物プレートから各サンプルを１ｃｍ×３ｃｍの大きさに切り出して試験片を作成し、７０℃で２４時間乾燥後、この試験片の質量（腐朽前質量：Ｗ１）を測定した。次に各試験片を滅菌コニカルビーカーの土壌中に埋め込んだ（１つのコニカルビーカーにつき同種の２つの試験片を埋め込んだ。）。このコニカルビーカーに３種類の木材腐朽菌（白色腐朽菌：カワラタケ（Coriolus versicolor）、褐色腐朽菌：オオウズラタケ（Tyromyces palustris）、軟腐朽菌：ケトミウムグロボサム（Chaetomium globosum）を別々に接種した。接種は次のようにして行った。すなわち、２８℃で培養した菌齢１４日の各腐朽菌のスラント（試験管：長さ１８ｃｍ、内径１．５ｃｍ）に１０ｍｌの無菌水を加え、白金耳でスラント表面を何回か擦り、菌糸懸濁液となし、これを、上記試験片を埋め込んだ滅菌コニカルビーカーに加えた。木材腐朽菌を接種したコニカルビーカーを３０℃で３ケ月間インキュベーター中に保管し、培養した。３ケ月間経過後、各コニカルビーカーから試験片を取り出し、試験片に付着した土壌や菌糸を取り除いた後、７０℃で２４時間乾燥し、試験片の質量（腐朽後質量：Ｗ２）を測定した。Ｗ１およびＷ２の質量差より、各試験片の質量減少率（質量減少率（％）＝（（Ｗ１−Ｗ２）／Ｗ１）×１００）を算出した。
【００３７】
上記の各生分解性樹脂組成物についてセルロース繊維粉を配合しない試験片（対照１および２）を作成し、同様に質量減少率を算出し、上記のサンプルと比較したところ、セルロース繊維粉を配合した生分解性樹脂組成物（１ａ〜１ｅ）はセルロース繊維粉を配合しない生分解性樹脂（対照１および２）に比して顕著な質量減少を示した。また、比較のためろ紙（セルロース１００％、対照３）についても同様に質量減少率を算出した。これらの結果を表４に示す。
以上の結果より、セルロース繊維粉を植物性フィラーとして配合した本発明の生分解性樹脂組成物は該フィラーを配合しない生分解性樹脂組成物より顕著に木材腐朽菌により分解されることが明らかになった。
【００３８】
2004359939.tif 000005
【００３９】
実施例３（デンプン配合生分解性樹脂組成物の土壌中における分解）
ポリブチレンサクシネート樹脂粉７０部とデンプン粉３０部を混合し、次いで単軸押出機（混練温度１３０℃）にて混練し、ペレット状の生分解性樹脂組成物を得、サンプル６とした。それを射出成形機にてプレートに成形した。また、ポリブチレンサクシネート樹脂粉３０部とデンプン粉７０部を混合し、次いで単軸押出機（混練温度１３０℃）にて混練し、ペレット状の生分解性樹脂組成物を得、それをサンプル７とした。それを射出成形機にてプレートに成形した。
【００４０】
上記の生分解性樹脂組成物プレートから各サンプルを４ｃｍ×３ｃｍの大きさに切り出して試験片を作成し、５０℃で８時間乾燥後、この試験片の質量（土壌処理前質量：Ｗ１）を測定した。次に各試験片を大日精化工業株式会社東京製造事業所（東京都足立区）の敷地内の土壌中に埋め込んだ。６ヶ月経過後、試験片を掘り出し、試験片に付着した土壌や菌糸を取り除いた後、５０℃で８時間乾燥し、試験片の質量（土壌処理後質量：Ｗ２）を測定した。Ｗ１およびＷ２の質量差より、各試験片の質量減少率（質量減少率（％）＝（（Ｗ１−Ｗ２）／Ｗ１）×１００）を算出した。
【００４１】
上記の各生分解性樹脂組成物についてデンプン粉を配合しない試験片を作成し、同様に質量減少率を算出し、上記のサンプルと比較したところ、デンプン粉を配合した生分解性樹脂組成物はデンプン粉を配合しない生分解性樹脂に比して顕著な質量減少を示した。これらの結果を表５に示す。
以上の結果より、土壌中において、本発明品である、デンプン粉を植物性フィラーとして配合した生分解性樹脂組成物は該フィラーを配合しない生分解性樹脂に比べて顕著な生分解性を示すことが明らかになった。
【００４２】
2004359939.tif 000006
【産業上の利用可能性】
【００４３】
微生物によって分解する生分解性合成樹脂が開発され、実用化されてきているが、殆どの生分解性樹脂はコンポストなどの高温・多湿な特殊な分解環境下でのみ生分解が促進されるものであった。
本発明によれば、その成形加工品が廃棄されても土壌中の木材腐朽菌により分解されることを特徴とする、木材の組成に模して設計され、生分解性樹脂である生分解性ポリエステル樹脂に植物性フィラーを配合してなる生分解性樹脂組成物が提供される。本発明の生分解性樹脂組成物を用いた成形加工品は、従来の樹脂成形物品と同様の用途、例えば、杭、パイル類；シート、フィルム類、ネット類；容器、トレイ類；発泡材料類；食品包装容器類；水産物・農産物用箱、包装用箱、輸送用箱類；電気製品・精密機器などの緩衝材；建築用・道路用の防音・断熱材など広範な用途に使用される。